(57)【特許請求の範囲】
【請求項１】
式〔Ｉ〕：
【化１】
0005886998.tif 000010
（式〔Ｉ〕中、Ｒ１は、１〜６個の炭素原子を有するフッ化アルキル基、フッ素原子、または塩素原子を示す。）
で表される化合物と、式〔ＩＩＩ〕：
【化２】
0005886998.tif 000011
（式〔ＩＩＩ〕中、ｐは１〜１０いずれかの実数を示す。）
で表されるフッ素化剤とを反応させることを含む、式〔ＩＩ〕：
【化３】
0005886998.tif 000012
（式〔ＩＩ〕中、Ｒ２は、１〜６個の炭素原子を有するフッ化アルキル基、またはフッ素原子を示す。）
で表されるフルオロスルホニルイミドアンモニウム塩の製造方法。
【請求項２】
前記フッ素化剤が、ＮＨ４Ｆ  ＨＦ、ＮＨ４Ｆ  ２ＨＦ、ＮＨ４Ｆ  ３ＨＦ、ＮＨ４Ｆ  ４ＨＦからなる群から選ばれる請求項１に記載のフルオロスルホニルイミドアンモニウム塩の製造方法。
【請求項３】
請求項１または２に記載の方法で得られた式〔ＩＩ〕で表されるフルオロスルホニルイミドアンモニウム塩に、
金属化合物、オニウム化合物および有機アミン化合物からなる群から選ばれる少なくとも１種の化合物を反応させることを含む、式〔ＩＶ〕：
【化４】
0005886998.tif 000013
（式〔ＩＶ〕中、Ｍｎ＋は金属カチオンまたはオニウムカチオン（ＮＨ４＋を除く。）を示し、ｎは金属カチオンまたはオニウムカチオン（ＮＨ４＋を除く。）の価数に相当し且つ１〜４のいずれかの整数を示し、Ｒ２は式〔ＩＩ〕におけるものと同じものを示す。）
で表されるフルオロスルホニルイミド塩の製造方法。
【請求項４】
前記少なくとも１種の化合物がアルカリ金属化合物、オニウム化合物および有機アミン化合物からなる群から選ばれる請求項３に記載のフルオロスルホニルイミド塩の製造方法。
【発明の詳細な説明】
【技術分野】
【０００１】
本発明は、フルオロスルホニルイミドアンモニウム塩の製造方法に関する。より詳細に、本発明は、電解質特性などを低下させる金属不純物の混入が限りなく抑制されたフルオロスルホニルイミドアンモニウム塩を効率良く製造する方法に関する。
本願は、２０１１年３月３日に、日本に出願された特願２０１１−０４６７３８号に基づき優先権を主張し、その内容をここに援用する。
【背景技術】
【０００２】
フルオロスルホニルイミド塩は、電解質や、燃料電池の電解液への添加物、選択的吸電子材などとして様々な分野において有用な化合物である（特許文献１）。アルカリ金属化合物やオニウム化合物を用いたカチオン交換反応によって、フルオロスルホニルイミドアルカリ金属塩や各種のフルオロスルホニルイミドオニウム塩を得ることができる。フルオロスルホニルイミドアンモニウム塩は、フルオロスルホニルイミドアルカリ金属塩や当該アンモニウム塩以外のフルオロスルホニルイミドオニウム塩の製造中間体として有用である。
【０００３】
フルオロスルホニルイミドアンモニウム塩の合成法が種々提案されている。例えば、非特許文献１には、ジ（フルオロスルホニル）イミドとアンモニアとからジ（フルオロスルホニル）イミドアンモニウム塩を合成する方法が開示されている。
特許文献２には、ジ（クロロスルホニル）イミドとオニウム化合物とを反応させてクロロスルホニルイミドオニウム塩を得、これと第１１族〜第１５族、第４周期〜第６周期の元素（但し、砒素およびアンチモンは除く）からなる群から選ばれる少なくとも１種の元素を含むフッ化物とを反応させることによってビス［ジ（フルオロスルホニル）イミド］オニウム塩を合成する方法が開示されている。特許文献２に記載の製法で用いられるフッ化物として、フッ化亜鉛（ＺｎＦ２）、フッ化銅（ＣｕＦ２）、フッ化ビスマス（ＢｉＦ２）などが開示されている。これらはいずれも常温固体の物質である。
また、非特許文献２または３には、三フッ化ヒ素（ＡｓＦ３）、三フッ化アンチモン（ＳｂＦ３）をフッ素化剤として用いてジ（クロロスルホニル）イミドからジ（フルオロスルホニル）イミドを合成する方法が開示されている。
【先行技術文献】
【特許文献】
【０００４】
【特許文献１】特表平０８−５１１２７４号公報
【特許文献２】特開２０１０−１６８３０８号公報
【非特許文献】
【０００５】
【非特許文献１】Zeitschrift fuer Chemie (1987), 27(6), 227-8
【非特許文献２】John K. Ruff, and Max Lustig, Inorg. Synth. 11, 138-140(1968年)
【非特許文献３】Jean'ne M. Shreeve et al., Inorg. Chem. 1998, 37(24), 6295-6303
【発明の概要】
【発明が解決しようとする課題】
【０００６】
非特許文献１に記載の合成法の原料であるジ（フルオロスルホニル）イミドは、ジ（フルオロスルホニル）イミド塩を強酸で処理してフリー化することによって得られる。しかし、ジ（フルオロスルホニル）イミド自体が強酸であるため工業的な製造は容易でない。イオン交換樹脂を用いてジ（フルオロスルホニル）イミドを合成する方法があるが、工程が煩雑で、工業的な生産には適していない。
特許文献２に記載の合成法では、前記フッ化物由来の金属元素が電解質の特性を低下させるので、フッ化物由来の金属元素を取り除くことが必要である。当該金属元素を完全に除去するためには、煩雑な精製操作を行わなければならない。
非特許文献２または３に記載の合成法に使用されるＡｓＦ３は比較的に高価である。ＡｓおよびＳｂはいずれも高い毒性を有する元素であるので、作業性に難がある。特にＡｓＦ３を用いる合成法では、目的生成物との分離が困難な化合物が副生する。そのため、非特許文献２または３に開示される合成法は工業的生産に不適である。
【０００７】
本発明の課題は、電解質特性などを低下させる金属不純物の混入が限りなく抑制されたフルオロスルホニルイミドアンモニウム塩を効率良く製造する方法を提供すること、および、電解質特性などを低下させる金属不純物を含まないフルオロスルホニルイミド塩をフルオロスルホニルイミドアンモニウム塩から製造する方法を提供することにある。
【課題を解決するための手段】
【０００８】
本発明者らは上記課題を解決するために鋭意検討を重ねた。その結果、特定のクロロスルホニルイミドとＮＨ４Ｆ（ＨＦ）ｐ（ｐは０〜１０いずれかの実数を示す。）で表されるフッ素化剤とを反応させることによってフルオロスルホニルイミドアンモニウム塩を工業的に容易に合成できることを見出した。また、そのようにして得られたフルオロスルホニルイミドアンモニウム塩に金属化合物などを作用させてカチオン交換することによって電解質特性などを低下させる金属不純物を含まないフルオロスルホニルイミド金属塩などが得られることを見出した。本発明はこれらの知見に基づいて完成するに至ったものである。
【０００９】
すなわち、本発明は、以下のものを包含する。
（１）  式〔I〕で表される化合物（以下、化合物〔I〕と表記することがある。）と、式〔III〕で表されるフッ素化剤（以下、フッ素化剤〔III〕と表記することがある。）とを反応させて得られた式〔II〕で表されるフルオロスルホニルイミドアンモニウム塩（以下、化合物〔II〕と表記することがある。）に、アルカリ金属水酸化物を反応させることを含む式〔IV〕で表されるフルオロスルホニルイミド塩（以下、化合物〔IV〕と表記することがある。）の製造方法。
【００１０】
【化１】
0005886998.tif 000002
【００１１】
（式〔Ｉ〕中、Ｒ１は、１〜６個の炭素原子を有するフッ化アルキル基、フッ素原子、または塩素原子を示す。）
【００１２】
【化２】
0005886998.tif 000003
【００１３】
（式〔ＩＩ〕中、Ｒ２は、１〜６個の炭素原子を有するフッ化アルキル基、またはフッ素原子を示す。）
【００１４】
【化３】
0005886998.tif 000004
【００１５】
（式〔ＩＩＩ〕中、ｐは０〜１０いずれかの実数を示す。）
【００１６】
【化４】
0005886998.tif 000005
【００１７】
（式〔ＩＶ〕中、Ｍｎ＋は金属カチオンまたはオニウムカチオン（ＮＨ４＋を除く。）を示し、ｎは金属カチオンまたはオニウムカチオン（ＮＨ４＋を除く。）の価数に相当し且つ１〜４のいずれかの整数を示し、Ｒ２は式〔ＩＩ〕におけるものと同じものを示す。）
【発明の効果】
【００１８】
本発明によれば、フルオロスルホニルイミドアンモニウム塩を工業的に効率よく製造することができる。また、このようにして得られたフルオロスルホニルイミドアンモニウム塩をカチオン交換反応させることによって電解質特性などを低下させる金属不純物を含まない他のフルオロスルホニルイミド塩を製造することができる。
【発明を実施するための形態】
【００１９】
（化合物〔ＩＩ〕の製造方法）
本発明に係る化合物〔ＩＩ〕の製造方法は、化合物〔Ｉ〕と、フッ素化剤〔ＩＩＩ〕とを反応させることを含むものである。
【００２０】
本発明に用いられる化合物〔Ｉ〕は、式〔Ｉ〕で表される化合物である。
【００２１】
【化５】
0005886998.tif 000006
【００２２】
式〔Ｉ〕中、Ｒ１は、１〜６個の炭素原子を有するフッ化アルキル基、フッ素原子、または塩素原子を示す。これらのうち、Ｒ１は、塩素原子が好ましい。
【００２３】
Ｒ１における、フッ化アルキル基を構成する炭素原子の数は、１〜６個、好ましくは１〜４個、より好ましくは１〜２個である。フッ化アルキル基としては、フルオロメチル基、ジフルオロメチル基、トリフルオロメチル基、フルオロエチル基、ジフルオロエチル基、２，２，２−トリフルオロエチル基、ペンタフルオロエチル基、３，３，３−トリフルオロプロピル基、ペルフルオロ−ｎ−プロピル基、フルオロプロピル基、ペルフルオロイソプロピル基、フルオロブチル基、３，３，４，４，４−ペンタフルオロブチル基、ペルフルオロ−ｎ−ブチル基、ペルフルオロイソブチル基、ペルフルオロ−ｔ−ブチル基、ペルフルオロ−ｓｅｃ−ブチル基、フルオロペンチル基、ペルフルオロペンチル基、ペルフルオロイソペンチル基、ペルフルオロ−ｔ−ペンチル基、フルオロヘキシル基、ペルフルオロ−ｎ−ヘキシル基、ペルフルオロイソヘキシル基などを挙げることができる。これらの中でも、トリフルオロメチル基、ペンタフルオロエチル基またはペルフルオロ−ｎ−プロピル基が好ましく、トリフルオロメチル基またはペンタフルオロエチル基がより好ましい。
【００２４】
化合物〔Ｉ〕の具体例としては、Ｎ−（クロロスルホニル）−Ｎ−（フルオロスルホニル）イミド、ジ（クロロスルホニル）イミド、Ｎ−（クロロスルホニル）−Ｎ−（トリフルオロメチルスルホニル）イミド、Ｎ−（クロロスルホニル）−Ｎ−（ペンタフルオロエチルスルホニル）イミド、Ｎ−（クロロスルホニル）−Ｎ−（ペルフルオロ−ｎ−プロピルスルホニル）イミドなどを挙げることができる。
【００２５】
化合物〔Ｉ〕は、市販品であってもよいし、例えば、Ｚ．  Ａｎｏｒｇ．  Ａｌｌｇ．  Ｃｈｅｍ  ２００５，  ６３１，  ５５−５９に記載の方法で合成したものであってもよい。例えば、式〔Ｉ〕で表される化合物の一つであるジ（クロロスルホニル）イミドは、クロロスルホニルイソシアネートとクロロスルホン酸との反応によって得ることができる（Ｃｈｅｍｉｓｃｈ  Ｂｅｒｉｃｈｔｅ  １９６４，  ９５，  ８４９−８５０を参照）。
また、Ｎ−（クロロスルホニル）−Ｎ−（フルオロアルキルスルホニル）イミドは、クロロスルホニルイソシアネートとフッ化アルキルスルホン酸との反応や、フッ化アルキルスルホニルイソシアネートとクロロスルホン酸との反応などによって得ることができる。
【００２６】
本発明に用いられるフッ素化剤〔ＩＩＩ〕は、式〔ＩＩＩ〕で表される化合物である。
【００２７】
【化６】
0005886998.tif 000007
【００２８】
式〔ＩＩＩ〕中、ｐは、０〜１０いずれかの実数を示し、０〜４いずれかの実数であるのが好ましく、０〜４いずれかの整数であるのがより好ましい。フッ素化剤〔ＩＩＩ〕の具体例としては、ＮＨ４Ｆ、ＮＨ４Ｆ  ＨＦ、ＮＨ４Ｆ  ２ＨＦ、ＮＨ４Ｆ  ３ＨＦ、ＮＨ４Ｆ  ４ＨＦなどを挙げることができる。これらのうち、ＮＨ４Ｆ、ＮＨ４Ｆ  ＨＦが好ましい。
【００２９】
フッ素化剤〔ＩＩＩ〕は、市販のものを用いることができる。また、ＮＨ４Ｆは、無水フッ化水素にアンモニアを通じて析出させることによって得ることができる。塩化アンモニウムとフッ化ナトリウムの混合物を加熱し、昇華させることによっても得ることができる。
ＮＨ４Ｆ  ＨＦ、ＮＨ４Ｆ  ２ＨＦ、ＮＨ４Ｆ  ３ＨＦ、ＮＨ４Ｆ  ４ＨＦなどは、無水フッ化水素に任意の割合でアンモニアを通じて得ることができるし、フッ化水素酸（水溶液）にアンモニア水溶液を混合し、水を蒸発濃縮して得ることもできる。また、ＮＨ４Ｆを熱分解して得ることができる。更に、ＮＨ４Ｆ  ＨＦ、ＮＨ４Ｆ  ２ＨＦ、ＮＨ４Ｆ  ３ＨＦに無水フッ化水素を通じて得ることができる。
フッ素化剤〔ＩＩＩ〕の使用量は、化合物〔Ｉ〕１モルに対して、好ましくは１モル〜２０モル、より好ましくは１モル〜１０モル、さらに好ましくは１モル〜５モルである。
【００３０】
化合物〔Ｉ〕とフッ素化剤〔ＩＩＩ〕との反応は、有機溶媒中で若しくは無溶媒で行うことができる。該反応において用いることができる有機溶媒は、フッ素化反応を阻害しないものであれば特に限定されない。例えば、エチレンカーボネート、プロピレンカーボネート、ブチレンカーボネート、γ−ブチロラクトン、γ−バレロラクトン、ジメトキシメタン、１，２−ジメトキシエタン、テトラヒドロフラン、２−メチルテトラヒドロフラン、１，３−ジオキサン、４−メチル−１，３−ジオキソラン、メチルホルメート、メチルアセテート、メチルプロピオネート、ジメチルカーボネート、エチルメチルカーボネート、ジエチルカーボネート、スルホラン、３−メチルスルホラン、ジメチルスルホキシド、Ｎ，Ｎ−ジメチルホルムアミド、Ｎ−メチルオキサゾリジノン、アセトニトリル、バレロニトリル、ベンゾニトリル、酢酸エチル、酢酸イソプロピル、酢酸ブチル、ニトロメタン、ニトロベンゼン、トルエン、クロロベンゼン、塩化メチレン、四塩化炭素、クロロホルムなどの非プロトン性溶媒を挙げることができる。フッ素化反応を円滑に進行させる観点から極性溶媒を使用することが好ましい。好適な溶媒として、アセトニトリル、酢酸エチル、酢酸イソプロピルまたは酢酸ブチルを挙げることができる。
当該有機溶媒は脱水して使用することが好ましい。水が存在すると、化合物〔Ｉ〕が分解しやすくなるので、収率が低下するおそれがある。
【００３１】
フッ素化反応時の温度は、反応の進行状況に応じて適宜調整することができるが、好ましくは−４０℃〜２００℃、より好ましくは−２０℃〜１００℃である。反応に要する時間は、反応規模によって異なるが、好ましくは０．１時間〜４８時間、より好ましくは０．５時間〜２４時間である。
【００３２】
本発明に係る製造方法によって、化合物〔ＩＩ〕を得ることができる。化合物〔ＩＩ〕は、式〔ＩＩ〕で表されるフルオロスルホニルイミドアンモニウム塩である。
【００３３】
【化７】
0005886998.tif 000008
【００３４】
式〔ＩＩ〕中、Ｒ２は、１〜６個の炭素原子を有するフッ化アルキル基、またはフッ素原子を示す。フッ化アルキル基は、Ｒ１の説明において挙げたものと同じものを挙げることができる。
式〔ＩＩ〕で表される化合物の具体例としては、ジ（フルオロスルホニル）イミドアンモニウム塩、Ｎ−（フルオロスルホニル）−Ｎ−（トリフルオロメチルスルホニル）イミドアンモニウム塩、Ｎ−（フルオロスルホニル）−Ｎ−（ペンタフルオロエチルスルホニル）イミドアンモニウム塩、Ｎ−（フルオロスルホニル）−Ｎ−（ペルフルオロ−ｎ−プロピルスルホニル）イミドアンモニウム塩などを挙げることができる。これらのうちジ（フルオロスルホニル）イミドアンモニウム塩が好ましい。
【００３５】
化合物〔ＩＩ〕は、式〔ＩＶ〕で表されるフルオロスルホニルイミド塩を製造するための中間体として有用である。また、化合物〔ＩＩ〕は、一次電池、リチウム（イオン）二次電池などの二次電池、電解コンデンサ、電気二重層キャパシタ、燃料電池、太陽電池、エレクトロクロミック素子などの電気化学デバイスを構成するイオン伝導体の材料としても有用である。
【００３６】
（化合物〔ＩＶ〕の製造方法）
本発明に係る化合物〔ＩＶ〕の製造方法は、前記製造方法によって得られる化合物〔ＩＩ〕に、金属化合物、オニウム化合物および有機アミン化合物からなる群から選ばれる少なくとも１種の化合物を反応（以下、カチオン交換反応と表記することがある。）させることを含むものである。
【００３７】
このカチオン交換反応は溶媒の存在下で、化合物〔ＩＩ〕と、金属化合物、オニウム化合物および有機アミン化合物からなる群から選ばれる少なくとも１種の化合物とを混合することによって行うことができる。前記少なくとも１種の化合物は、アルカリ金属化合物、オニウム化合物、および有機アミン化合物からなる群から選ばれることが好ましく、アルカリ金属化合物であることがより好ましい。
【００３８】
カチオン交換反応に用いられる金属化合物は、化合物〔ＩＩ〕とカチオン交換反応するものであれば特に限定されないが、アルカリ金属化合物であるのが好ましい。アルカリ金属化合物としては、ＬｉＯＨ、ＮａＯＨ、ＫＯＨ、ＲｂＯＨ、ＣｓＯＨなどの水酸化物；Ｌｉ２ＣＯ３、Ｎａ２ＣＯ３、Ｋ２ＣＯ３、Ｒｂ２ＣＯ３、Ｃｓ２ＣＯ３などの炭酸塩；ＬｉＨＣＯ３、ＮａＨＣＯ３、ＫＨＣＯ３、ＲｂＨＣＯ３、ＣｓＨＣＯ３などの炭酸水素塩；ＬｉＣｌ、ＮａＣｌ、ＫＣｌ、ＲｂＣｌ、ＣｓＣｌなどの塩化物；ＬｉＢｒ、ＮａＢｒ、ＫＢｒ、ＲｂＢｒ、ＣｓＢｒなどの臭化物；ＬｉＦ、ＮａＦ、ＫＦ、ＲｂＦ、ＣｓＦなどのフッ化物；ＣＨ３ＯＬｉ、ＥｔＯＬｉ、ｔ−ＢｕＯＫ、ｔ−ＢｕＯＮａなどのアルコキシド化合物；ＮａＨ、ＫＨ，ＬｉＨなどのヒドリド化合物；ｉ−Ｐｒ２ＮＬｉ、ＥｔＬｉ、ＢｕＬｉ、ｔ−ＢｕＬｉ（尚、Ｅｔはエチル基、Ｐｒはプロピル基、Ｂｕはブチル基を示す）などのアルキルリチウム化合物などを挙げることができる。これらのうち、水酸化物が好ましい。水酸化物を用いると、カチオン交換反応ではアンモニアが副生するので、このアンモニアを減圧除去することによって平衡をカチオン交換反応が促進される状態にすることができる。アルカリ金属化合物を用いると、副生する無機塩を濾過や水洗で除去できるので容易に精製することができる。
アルカリ金属化合物の使用量は、化合物〔ＩＩ〕１モルに対して、好ましくは１モル〜１０モル、より好ましくは１モル〜５モルである。
【００３９】
カチオン交換反応に用いられるオニウム化合物としては、イミダゾリウム化合物、ピラゾリウム化合物、ピリジニウム化合物、ピロリジニウム化合物、ピペリジニウム化合物、モルホリニウム化合物、４級アンモニウム化合物などの窒素系オニウム化合物；４級ホスホニウム化合物、３級ホスフィン化合物などのリン系オニウム化合物；スルホニウム化合物などの硫黄系オニウム化合物、グアニジニウム化合物、イソウロニウム化合物、イソチオウロニウム化合物などを挙げることができる。これらのうち、有機オニウム化合物が好ましい。また、オニウム化合物は、電解質特性などを低下させる金属元素を含まないものであることが好ましい。
【００４０】
イミダゾリウム化合物の具体例としては、１，３−ジメチルイミダゾリウムクロリド、１−エチル−３−メチルイミダゾリウムクロリド、１−ブチル−３−メチルイミダゾリウムクロリド、１−ヘキシル−３−メチルイミダゾリウムクロリド、１−オクチル−３−メチルイミダゾリウムクロリド、１−アリル−３−エチルイミダゾリウムクロリド、１−アリル−３−ブチルイミダゾリウムクロリド、１，３−ジアリルイミダゾリウムクロリド、１−エチル−２，３−ジメチルイミダゾリウムクロリド、１−ブチル−２，３−ジメチルイミダゾリウムクロリド、１−ヘキシル−２，３−ジメチルイミダゾリウムクロリドなどの塩化物；１，３−ジメチルイミダゾリウムブロミド、１−エチル−３−メチルイミダゾリウムブロミド、１−ブチル−３−メチルイミダゾリウムブロミド、１−ヘキシル−３−メチルイミダゾリウムブロミド、１−オクチル−３−メチルイミダゾリウムブロミド、１−アリル−３−エチルイミダゾリウムブロミド、１−アリル−３−ブチルイミダゾリウムブロミド、１，３−ジアリルイミダゾリウムブロミド、１−エチル−２，３−ジメチルイミダゾリウムブロミド、１−ブチル−２，３−ジメチルイミダゾリウムブロミド、１−ヘキシル−２，３−ジメチルイミダゾリウムブロミドなどの臭化物；
【００４１】
１，３−ジメチルイミダゾリウムヨージド、１−エチル−３−メチルイミダゾリウムヨージド、１−ブチル−３−メチルイミダゾリウムヨージド、１−ヘキシル−３−メチルイミダゾリウムヨージド、１−オクチル−３−メチルイミダゾリウムヨージド、１−アリル−３−エチルイミダゾリウムヨージド、１−アリル−３−ブチルイミダゾリウムヨージド、１，３−ジアリルイミダゾリウムヨージド、１−エチル−２，３−ジメチルイミダゾリウムヨージド、１−ブチル−２，３−ジメチルイミダゾリウムヨージド、１−ヘキシル−２，３−ジメチルイミダゾリウムヨージドなどのヨウ化物；１，３−ジメチルイミダゾリウムヒドロキシド、１−エチル−３−メチルイミダゾリウムヒドロキシド、１−ブチル−３−メチルイミダゾリウムヒドロキシド、１−ヘキシル−３−メチルイミダゾリウムヒドロキシド、１−オクチル−３−メチルイミダゾリウムヒドロキシド、１−アリル−３−エチルイミダゾリウムヒドロキシド、１−アリル−３−ブチルイミダゾリウムヒドロキシド、１，３−ジアリルイミダゾリウムヒドロキシド、１−エチル−２，３−ジメチルイミダゾリウムヒドロキシド、１−ブチル−２，３−ジメチルイミダゾリウムヒドロキシド、１−ヘキシル−２，３−ジメチルイミダゾリウムヒドロキシド；などの水酸化物を挙げることができる。
【００４２】
ピラゾリウム化合物の具体例としては、２−エチル−１，３，５−トリメチルピラゾリウムクロリド、２−プロピル−１，３，５−トリメチルピラゾリウムクロリド、２−ブチル−１，３，５−トリメチルピラゾリウムクロリド、２−ヘキシル−１，３，５−トリメチルピラゾリウムクロリドなどの塩化物；２−エチル−１，３，５−トリメチルピラゾリウムブロミド、２−プロピル−１，３，５−トリメチルピラゾリウムブロミド、２−ブチル−１，３，５−トリメチルピラゾリウムブロミド、２−ヘキシル−１，３，５−トリメチルピラゾリウムブロミドなどの臭化物；２−エチル−１，３，５−トリメチルピラゾリウムヒドロキシド、２−プロピル−１，３，５−トリメチルピラゾリウムヒドロキシド、２−ブチル−１，３，５−トリメチルピラゾリウムヒドロキシド、２−ヘキシル−１，３，５−トリメチルピラゾリウムヒドロキシド；などの水酸化物を挙げることができる。
【００４３】
ピリジニウム化合物の具体例としては、１−アセトニルピリジニウムクロリド、１−アミノピリジニウムヨージド、２−ベンジルオキシ−１−メチルピリジニウムトリフルオロメタンスルホナート、１，１’−［ビフェニル−４，４’−ジイルビス（メチレン）］ビス（４，４’−ビピリジニウム）ビス（ヘキサフルオロホスファート）、１，１’−［ビフェニル−４，４’−ジイルビス（メチレン）］ビス（４，４’−ビピリジニウム）ジブロミド、１，１’−ビス（２，４−ジニトロフェニル）−４，４’−ビピリジニウムジクロリド、ビス（２，４，６−トリメチルピリジン）ブロモニウムヘキサフルオロホスファート、テトラフルオロほう酸２−ブロモ−１−エチルピリジニウム、臭化水素酸４−ブロモピリジン、４−ブロモピリジン塩酸塩、１−ブチル−４−メチルピリジニウムブロミド、１−ブチル−３−メチルピリジニウムブロミド、１−ブチル−３−メチルピリジニウムクロリド、１−ブチル−４−メチルピリジニウムクロリド、１−ブチル−４−メチルピリジニウムヘキサフルオロホスファート、１−ブチルピリジニウムブロミド、１−ブチルピリジニウムクロリド、１−ブチルピリジニウムヘキサフルオロホスファート、１−ブチルピリジニウムテトラフルオロボラート、４−カルバモイル−１−ヘキサデシルピリジニウムクロリド、１−（カルバモイルメチル）ピリジニウムクロリド、３−カルバミル−１−メチルピリジニウムクロリド、４−ピコリルクロリド塩酸塩、２−（クロロメチル）ピリジン塩酸塩、３−（クロロメチル）ピリジン塩酸塩、
【００４４】
２−クロロ−１−メチルピリジニウムヨージド、２−クロロ−１−メチルピリジニウムｐ−トルエンスルホナート、４−クロロピリジン塩酸塩、セチルピリジニウムクロリド、１−シアノ−４−（ジメチルアミノ）ピリジニウムテトラフルオロボラート、１−（シアノメチル）ピリジニウムクロリド、シクロビス（パラクアット−１，４−フェニレン）テトラキス（ヘキサフルオロホスファート）、１，１’−ジベンジル−４，４’−ビピリジニウムジクロリド水和物、２，６−ジクロロ−１−フルオロピリジニウムトリフルオロメタンスルホナート、１，１’−ジフルオロ−２，２’−ビピリジニウムビス（テトラフルオロボラート）、１，１’−ジヘプチル−４，４’−ビピリジニウムジブロミド、２，６−ピリジンジオール塩酸塩、４−ジメチルアミノ−１−ネオペンチルピリジニウムクロリド、４−ジメチルアミノピリジニウムブロミドペルブロミド、４−（ジメチルアミノ）−１−（トリフェニルメチル）ピリジニウムクロリド、１，１’−ジメチル−４，４’−ビピリジニウムジクロリド水和物、１，１’−ジメチル−４，４’−ビピリジニウムジクロリド、１−（ジメチルカルバモイル）−４−（２−スルホエチル）ピリジニウムヒドロキシド分子内塩、２，６−ジメチルピリジニウムｐ−トルエンスルホナート、１，１’−ジ−ｎ−オクチル−４，４’−ビピリジニウムジブロミド、１，１’−ジフェニル−４，４’−ビピリジニウムジクロリド、１−ドデシルピリジニウムクロリド、
【００４５】
１−エチル−３−（ヒドロキシメチル）ピリジニウムエチルスルファート、１−エチル−４−（メトキシカルボニル）ピリジニウムヨージド、１−エチル−３−メチルピリジニウムビス（トリフルオロメタンスルホニル）イミド、１−エチル−３−メチルピリジニウムエチルスルファート、１−エチルピリジニウムブロミド、１−エチルピリジニウムクロリド、１−フルオロ−２，６−ジクロロピリジニウムテトラフルオロボラート、２−フルオロ−１−メチルピリジニウムｐ−トルエンスルホナート、１−フルオロピリジニウムピリジン    ヘプタフルオロジボラート、１−フルオロピリジニウムテトラフルオロボラート、１−フルオロピリジニウムトリフルオロメタンスルホナート、１−フルオロ−２，４，６−トリメチルピリジニウムテトラフルオロボラート、１−フルオロ−２，４，６−トリ
メチルピリジニウムトリフルオロメタンスルホナート、ジラール試薬Ｐ、１−ヘキサデシル−４−メチルピリジニウムクロリド水和物、ヘキサデシルピリジニウムブロミド水和物、ヘキサデシルピリジニウムクロリド一水和物、イソニコチノイルクロリド塩酸塩、ＭＤＥＰＡＰ、１−メチルピリジニウム−２−アルドキシムクロリド、１−メチルピリジニウムクロリド、ＮＤＥＰＡＰ、１−オクタデシル−４−（４−フェニル−１，３−ブタジエニル）ピリジニウムブロミド、
【００４６】
Ｎ−オクタデシル−４−スチルバゾールブロミド、１−（１０，１２−ペンタコサジイニル）ピリジニウムブロミド、１−フェナシルピリジニウムブロミド、１，１’−［１，４−フェニレンビス（メチレン）］ビス（４，４’−ビピリジニウム）ビス（ヘキサフルオロホスファート）、１，１’−［１，４−フェニレンビス（メチレン）］ビス（４，４’−ビピリジニウム）ジブロミド、Ｎ−フェニルニコチンアミド塩酸塩、１−プロピルピリジニウムクロリド、ピリジン−２−カルボニルクロリド塩酸塩、ピリジン−２−カルボン酸塩酸塩、ピリジン臭化水素酸塩、ピリジン塩酸塩、ピリジニウムブロミドペルブロミド、クロロクロム酸ピリジニウム、重クロム酸ピリジニウム、フルオロクロム酸ピリジニウム、ピリジニウム３−ニトロベンゼンスルホナート、ピリジニウムポリ（ヒドロゲンフルオリド）、ピリジニウムｐ−トルエンスルホナート、ピリジニウムトリフルオロメタンスルホナート、ピリドスチグミンブロミド、ピリドキサミン二塩酸塩一水和物、ピリドキシン塩酸塩、３−ピリジル酢酸塩酸塩、２−ピリジル酢酸塩酸塩、１−（４−ピリジル）ピリジニウムクロリド塩酸塩水和物、１−（３−スルホプロピル）ピリジニウムヒドロキシド分子内塩、α，β，γ，δ−テトラキス（１−メチルピリジニウム−４−イル）ポルフィリンｐ−トルエンスルホナート、１−（トリフルオロアセチル）−４−（ジメチルアミノ）ピリジニウムトリフルオロアセタート、１−メチルピリジニウム−３−カルボン酸塩酸塩、２，４，６−トリメチルピリジニウムｐ−トルエンスルホナートなどを挙げることができる。
【００４７】
ピロリジニウム化合物の具体例としては、１−ブチル−１−メチルピロリジニウムブロミド、１−ブチル−１−メチルピロリジニウムクロリド、１−ブチル−１−プロピルピロリジニウムブロミド、１−ブチル−１−プロピルピロリジニウムクロリドなどを挙げることができる。
ピペリジニウム化合物の具体例としては、１−ブチル−１−メチルピペリジニウムブロミドなどを挙げることができる。
モルホリニウム化合物の具体例としては、４−プロピル−４−メチルモルホリニウムクロリド、４−（２−メトキシエチル）−４−メチルモルホリニウムクロリド、４−プロピル−４−メチルモルホリニウムブロミド、４−（２−メトキシエチル）−４−メチルモルホリニウムブロミド、４−プロピル−４−メチルモルホリニウムヒドロキシド、４−（２−メトキシエチル）−４−メチルモルホリニウムヒドロキシドなどを挙げることができる。
【００４８】
４級アンモニウム化合物の具体例としては、プロピルトリメチルアンモニウムクロリド、ジエチル−２−メトキシエチルメチルアンモニウムフルオリド、メチルトリオクチルアンモニウムフルオリド、シクロヘキシルトリメチルアンモニウムフルオリド、２−ヒドロキシエチルトリメチルアンモニウムフルオリドなどのフッ化物；プロピルトリメチルアンモニウムクロリド、ジエチル−２−メトキシエチルメチルアンモニウムクロリド、メチルトリオクチルアンモニウムクロリド、シクロヘキシルトリメチルアンモニウムクロリド、２−ヒドロキシエチルトリメチルアンモニウムクロリドなどの塩化物；プロピルトリメチルアンモニウムブロミド、ジエチル−２−メトキシエチルメチルアンモニウムブロミド、メチルトリオクチルアンモニウムブロミド、シクロヘキシルトリメチルアンモニウムブロミド、２−ヒドロキシエチルトリメチルアンモニウムブロミドなどの臭化物；プロピルトリメチルアンモニウムヨージド、ジエチル−２−メトキシエチルメチルアンモニウムヨージド、メチルトリオクチルアンモニウムヨージド、シクロヘキシルトリメチルアンモニウムヨージド、２−ヒドロキシエチルトリメチルアンモニウムヨージドなどのヨウ化物；プロピルトリメチルアンモニウムヒドロキシド、ジエチル−２−メトキシエチルメチルアンモニウムヒドロキシド、メチルトリオクチルアンモニウムヒドロキシド、シクロヘキシルトリメチルアンモニウムヒドロキシド、２−ヒドロキシエチルトリメチルアンモニウムヒドロキシドなどの水酸化物；プロピルトリメチルアンモニウムアセテート、ジエチル−２−メトキシエチルメチルアンモニウムアセテート、メチルトリオクチルアンモニウムアセテート、シクロヘキシルトリメチルアンモニウムアセテート、２−ヒドロキシエチルトリメチルアンモニウムアセテートなどのアセテート；硫酸水素プロピルトリメチルアンモニウム、硫酸水素ジエチル−２−メトキシエチルメチルアンモニウム、硫酸水素メチルトリオクチルアンモニウム、硫酸水素シクロヘキシルトリメチルアンモニウム、硫酸水素２−ヒドロキシエチルトリメチルアンモニウムなどの硫酸水素塩を挙げることができる。
【００４９】
ホスホニウム化合物の具体例としては、アセトニルトリフェニルホスホニウムクロリド、アリルトリフェニルホスホニウムブロミド、アリルトリフェニルホスホニウムクロリド、アミルトリフェニルホスホニウムブロミド、１Ｈ−ベンゾトリアゾール−１−イルオキシトリピロリジノホスホニウムヘキサフルオロホスファート、１Ｈ−ベンゾトリアゾール−１−イルオキシトリス（ジメチルアミノ）ホスホニウムヘキサフルオロホスファート、ベンジルトリフェニルホスホニウムブロミド、ベンジルトリフェニルホスホニウムクロリド、（ブロモメチル）トリフェニルホスホニウムブロミド、３−ブロモプロピルトリフェニルホスホニウムブロミド、ｔｒａｎｓ−２−ブテン−１，４−ビス（トリフェニルホスホニウムクロリド）、ブチルトリフェニルホスホニウムブロミド、（４−カルボキシブチル）トリフェニルホスホニウムブロミド、（３−カルボキシプロピル）トリフェニルホスホニウムブロミド、（４−クロロベンジル）トリフェニルホスホニウムクロリド、（２−クロロベンジル）トリフェニルホスホニウムクロリド、（クロロメチル）トリフェニルホスホニウムクロリド、シンナミルトリフェニルホスホニウムブロミド、（シアノメチル）トリフェニルホスホニウムクロリド、シクロプロピルトリフェニルホスホニウムブロミド、ジ−ｔｅｒｔ−ブチルメチルホスホニウムテトラフェニルボラート、（２，４−ジクロロベンジル）トリフェニルホスホニウムクロリド、２−ジメチルアミノエチルトリフェニルホスホニウムブロミド、２−（１，３−ジオキサン−２−イル）エチルトリフェニルホスホニウムブロミド、２−（１，３−ジオキソラン−２−イル）エチルトリフェニルホスホニウムブロミド、
【００５０】
（１，３−ジオキソラン−２−イル）メチルトリフェニルホスホニウムブロミド、４−エトキシベンジルトリフェニルホスホニウムブロミド、エトキシカルボニルメチル（トリフェニル）ホスホニウムブロミド、エチルトリフェニルホスホニウムブロミド、エチルトリフェニルホスホニウムヨージド、（ホルミルメチル）トリフェニルホスホニウムクロリド、ヘプチルトリフェニルホスホニウムブロミド、ヘキシルトリフェニルホスホニウムブロミド、（２−ヒドロキシベンジル）トリフェニルホスホニウムブロミド、イソプロピルトリフェニルホスホニウムヨージド、メトキシカルボニルメチル（トリフェニル）ホスホニウムブロミド、（メトキシメチル）トリフェニルホスホニウムクロリド、（Ｎ−メチル−Ｎ−フェニルアミノ）トリフェニルホスホニウムヨージド、メチルトリフェニルホスホニウムブロミド、メチルトリフェニルホスホニウム  ヨージド、（１−ナフチルメチル）トリフェニルホスホニウムクロリド、（４−ニトロベンジル）トリフェニルホスホニウムブロミド、ビス（テトラフルオロほう酸）μ−オキソビス［トリス（ジメチルアミノ）ホスホニウム］、フェナシルトリフェニルホスホニウムブロミド、テトラブチルホスホニウムベンゾトリアゾラート、テトラブチルホスホニウムビス（１，３−ジチオール−２−チオン−４，５−ジチオラト）ニッケル（ＩＩＩ）  コンプレックス、テトラブチルホスホニウムブロミド、テトラブチルホスホニウムクロリド、テトラブチルホスホニウムヘキサフルオロホスファート、テトラブチルホスホニウムヒドロキシド、テトラブチルホスホニウムテトラフルオロボラート、テトラブチルホスホニウムテトラフェニルボラート、テトラエチルホスホニウムブロミド、テトラエチルホスホニウムヘキサフルオロホスファート、テトラエチルホスホニウムテトラフルオロボラート、テトラキス（ヒドロキシメチル）ホスホニウムクロリド、テトラキス（ヒドロキシメチル）ホスホニウムスルファート、テトラ−ｎ−オクチルホスホニウムブロミド、
【００５１】
テトラフェニルホスホニウムブロミド、テトラフェニルホスホニウムクロリド、テトラフェニルホスホニウムヨージド、テトラフェニルホスホニウムテトラフェニルボラート、テトラフェニルホスホニウムテトラ−ｐ−トリルボラート、トリブチル（シアノメチル）ホスホニウムクロリド、トリブチル（１，３−ジオキソラン−２−イルメチル）ホスホニウムブロミド、トリブチルドデシルホスホニウムブロミド、トリブチルヘキサデシルホスホニウムブロミド、トリブチルメチルホスホニウムヨージド、トリブチル−ｎ−オクチルホスホニウムブロミド、トリ−ｔｅｒｔ−ブチルホスホニウムテトラフルオロボラート、トリ−ｔｅｒｔ−ブチルホスホニウムテトラフェニルボラート、トリシクロヘキシルホスホニウムテトラフルオロボラート、２−（トリメチルシリル）エトキシメチルトリフェニルホスホニウムクロリド、（２−トリメチルシリルエチル）トリフェニルホスホニウムヨージド、（３−トリメチルシリル−２−プロピニル）トリフェニルホスホニウムブロミド、トリフェニルプロパルギルホスホニウムブロミド、トリフェニルプロピルホスホニウムブロミド、トリフェニル（テトラデシル）ホスホニウムブロミド、トリフェニルビニルホスホニウムブロミドなどを挙げることができる。
また、ホスホニウムカチオンを誘導できる、トリメチルホスフィン、トリエチルホスフィン、トリブチルホスフィン、トリフェニルホスフィンなどの有機ホスフィン化合物などを挙げることができる。
【００５２】
スルホニウム化合物の具体例としては、ジメチルスルホニオプロピオナート、トリメチルスルホニルクロリド、トリメチルスルホニルブロミド、トリメチルスルホニルヨージドなどを挙げることができる。
【００５３】
グアニジニウム化合物の具体例としては、グアニジニウムクロリド、２−エチル−１，１，３，３−テトラメチルグアニジニウムクロリド、グアニジニウムブロミド、２−エチル−１，１，３，３−テトラメチルグアニジニウムブロミド、グアニジニウムヒドロキシド、２−エチル−１，１，３，３−テトラメチルグアニジニウムヒドロキシドなどを挙げることができる。
【００５４】
イソウロニウム化合物の具体例としては、２−エチル−１，１，３，３−テトラメチルイソウロニウムクロリド、２−エチル−１，１，３，３−テトラメチルイソウロニウムブロミド、２−エチル−１，１，３，３−テトラメチルイソウロニウムヒドロキシドなどを挙げることができる。
【００５５】
イソチオウロニウム化合物の具体例としては、２−エチル−１，１，３，３−テトラメチルイソチオウロニウムクロリド、２−エチル−１，１，３，３−テトラメチルイソチオウロニウムブロミド、２−エチル−１，１，３，３−テトラメチルイソチオウロニウムヒドロキシドなどを挙げることができる。
【００５６】
これらのうち、水酸化オニウム化合物が好ましい。水酸化オニウム化合物を用いるとカチオン交換反応ではアンモニアが副生するので、このアンモニアを減圧除去することによって平衡をカチオン交換反応が促進させる状態にすることができる。オニウム化合物を用いると副生する無機塩を濾過や水洗で除去できるので容易に精製することができる。
【００５７】
オニウム化合物の使用量は、化合物〔ＩＩ〕１モルに対して、好ましくは０．３モル〜１０モル、より好ましくは０．３モル〜５モルである。
【００５８】
カチオン交換反応に用いられる有機アミン化合物としては、トリメチルアミン、トリエチルアミン、トリブチルアミンなどの三級アミンや、１，４−ジアザビシクロ［２．２．２］オクタンなどの環状アミンや、トリメチルアミン塩酸塩、トリエチルアミン塩酸塩、トリブチルアミン塩酸塩、１，４−ジアザビシクロ［２．２．２］オクタン塩酸塩や、トリメチルアミン臭化水素酸塩、トリエチルアミン臭化水素酸塩、トリブチルアミン臭化水素酸塩などの三級アミン塩や、１，４−ジアザビシクロ［２．２．２］オクタン臭化水素酸塩などの環状アミン塩を挙げることができる。
これらのうち、三級アミン、環状アミンが好ましい。三級アミン、環状アミンを用いると、カチオン交換反応ではアンモニアが副生するので、このアンモニアを減圧除去することによって平衡を反応が促進させる状態にすることができる。三級アミン塩、環状アミン塩を用いると副生する無機塩を濾過や水洗で除去できるので容易に精製することができる。
【００５９】
有機アミン化合物の使用量は、化合物〔ＩＩ〕１モルに対して、好ましくは０．３モル〜１０モル、より好ましくは０．３モル〜５モルである。
【００６０】
カチオン交換反応に用いられる有機溶媒は、特に限定されない。例えば、エチレンカーボネート、プロピレンカーボネート、ブチレンカーボネート、γ−ブチロラクトン、γ−バレロラクトン、ジメトキシメタン、１，２−ジメトキシエタン、テトラヒドロフラン、２−メチルテトラヒドロフラン、１，３−ジオキサン、４−メチル−１，３−ジオキソラン、メチルホルメート、メチルアセテート、メチルプロピオネート、ジメチルカーボネート、エチルメチルカーボネート、ジエチルカーボネート、スルホラン、３−メチルスルホラン、ジメチルスルホキシド、Ｎ，Ｎ−ジメチルホルムアミド、Ｎ−メチルオキサゾリジノン、アセトニトリル、バレロニトリル、ベンゾニトリル、酢酸エチル、酢酸イソプロピル、酢酸ブチル、ニトロメタン、ニトロベンゼンなどの非プロトン性溶媒を好適なものとして挙げることができる。これらの中で、アセトニトリル、酢酸エチル、酢酸イソプロピルまたは酢酸ブチルは、化合物〔Ｉ〕とフッ化水素との反応および化合物〔ＩＩ〕のカチオン交換反応のいずれにも用いることができるので、溶媒の入れ替えを要せず、同一の溶媒で上記反応を続けて行うことができるので、好ましい。
【００６１】
カチオン交換反応時の温度は、特に限定されないが、好ましくは０℃〜２００℃、より好ましくは１０℃〜１００℃である。反応に要する時間は、反応規模によって異なるが、好ましくは０．１時間〜４８時間、より好ましくは０．５時間〜２４時間である。
反応は、常圧下でも実施可能であるが、カチオン交換時に水酸化物イオンを有する化合物を使用する場合、減圧下で実施すると副生するアンモニアが除去され、平衡が偏り、目的物が合成しやすい。減圧する場合、反応圧力は特に限定されないが、大気圧〜０．０１ｔｏｒｒ、が好ましく、０℃〜１００℃で溶媒が還流する程度の減圧度がより好ましい。
反応容器はガラスでもフッ素樹脂やポリエチレン製等の樹脂製でも問題ないが、式〔ＩＩＩ〕で表されるフッ素化剤のｐが１以上の場合、ガラス製であると収率低下するため、樹脂製が好ましく、フッ素樹脂製がより好ましい。
【００６２】
上記のカチオン交換反応によって化合物〔ＩＶ〕を得ることができる。化合物〔ＩＶ〕は、式〔ＩＶ〕で表されるフルオロスルホニルイミド塩である。
【００６３】
【化８】
0005886998.tif 000009
【００６４】
式〔ＩＶ〕中、Ｍｎ＋は金属カチオン、オニウムカチオン（ＮＨ４＋を除く。）を示し、ｎは金属カチオンまたはオニウムカチオン（ＮＨ４＋を除く。）の価数に相当し且つ１〜４のいずれかの整数（好ましくは１〜３のいずれかの整数）を示し、Ｒ２は式〔ＩＩ〕におけるものと同じものを示す。
【００６５】
金属カチオンとしては、特に制限されないが、アルカリ金属カチオンであるのが好ましい。アルカリ金属カチオンとしては、リチウムカチオン、ナトリウムカチオン、カリウムカチオン、ルビジウムカチオン、セシウムカチオンを挙げることができる。これらのうちリチウムカチオン、ナトリウムカチオン、カリウムカチオンが好ましい。
【００６６】
オニウムカチオン（ＮＨ４＋カチオンを除く。）としては、ホスホニウムカチオン、オキソニウムカチオン、スルホニウムカチオン、フルオロニウムカチオン、クロロニウムカチオン、ブロモニウムカチオン、ヨードニウムカチオン、セレノニウムカチオン、テルロニウムカチオン、アルソニウムカチオン、スチボニウムカチオン、ビスムトニウムカチオン；イミニウムカチオン、ジアゼニウムカチオン、ニトロニウムカチオン、ジアゾニウムカチオン、ニトロソニウムカチオン、ヒドラゾニウムジカチオン、ジアゼニウムジカチオン、ジアゾニウムジカチオン；イミダゾリウムカチオン、ピリジニウムカチオン、４級アンモニウムカチオン、３級アンモニウムカチオン、２級アンモニウムカチオン、１級アンモニウムカチオン、ピペリジニウムカチオン、ピロリジニウムカチオン、モルホリニウムカチオン、ピラゾリウムカチオン、グアニジニウムカチオン、イソウロニウムカチオン、イソチオウロニウムカチオンなどを挙げることができる。
【００６７】
オニウムカチオンは、有機基を有するオニウムカチオン、すなわち有機オニウムカチオンが好ましい。有機基としては、飽和または不飽和炭化水素基などを挙げることができる。飽和または不飽和炭化水素基は、直鎖、分岐鎖または環状のものであってもよい。飽和または不飽和炭化水素基は、それを構成する炭素原子の数が、好ましくは１〜１８個、より好ましくは１〜８個である。有機基は、それを構成する原子または原子団として、好ましくは、水素原子、フッ素原子、アミノ基、イミノ基、アミド基、エーテル基、水酸基、エステル基、ヒドロキシル基、カルボキシル基、カルバモイル基、シアノ基、スルホン基、スルフィド基、窒素原子、酸素原子、または硫黄原子を；より好ましくは、水素原子、フッ素原子、エーテル基、水酸基、シアノ基またはスルホン基を有するものである。これら原子若しくは原子団は１個だけ有してもよいし、２個以上有してもよい。なお、２個以上の有機基が結合している場合は、当該結合は、有機基の主骨格間に形成されたものでも、また、有機基の主骨格と上述の原子団との間、あるいは、上記原子団間に形成されたものであっても良い。
【００６８】
有機基を有するオニウムカチオンとしては、１，３−ジメチルイミダゾリウムカチオン、１−エチル−３−メチルイミダゾリウムカチオン、１−プロピル−３−メチルイミダゾリウムカチオン、１−ブチル−３−メチルイミダゾリウムカチオン、１−ペンチル−３−メチルイミダゾリウムカチオン、１−ヘキシル−３−メチルイミダゾリウムカチオン、１−ヘプチル−３−メチルイミダゾリウムカチオン、１−オクチル−３−メチルイミダゾリウムカチオン、１−デシル−３−メチルイミダゾリウムカチオン、１−テトラデシル−３−メチルイミダゾリウムカチオン、１−ヘキサデシル−３−メチルイミダゾリウムカチオン、１−オクタデシル−３−メチルイミダゾリウムカチオン、１−アリル−３−エチルイミダゾリウムカチオン、１−アリル−３−ブチルイミダゾリウムカチオン、１，３−ジアリルイミダゾリウムカチオン、１−エチル−２，３−ジメチルイミダゾリウムカチオン、１−ブチル−２，３−ジメチルイミダゾリウムカチオン、１−ヘキシル−２，３−メチルイミダゾリウムカチオン、１−ヘキサデシル−２，３−メチルイミダゾリウムカチオンなどのイミダゾリウムカチオン；
【００６９】
１−エチルピリジニウムカチオン、１−ブチルピリジニウムカチオン、１−ヘキシルピリジニウムカチオン、１−オクチルピリジニウムカチオン、１−エチル−３−メチルピリジニウムカチオン、１−エチル−３−ヒドロキシメチルピリジニウムカチオン、１−ブチル−３−メチルピリジニウムカチオン、１−ブチル−４−メチルピリジニウムカチオン、１−オクチル−４−メチルピリジニウムカチオン、１−ブチル−３，４−ジメチルピリジニウムカチオン、１−ブチル−３，５−ジメチルピリジニウムカチオンなどのピリジニウムカチオン；
【００７０】
テトラメチルアンモニウムカチオン、テトラエチルアンモニウムカチオン、テトラプロピルアンモニウムカチオン、テトラブチルアンモニウムカチオン、テトラヘプチルアンモニウムカチオン、テトラヘキシルアンモニウムカチオン、テトラオクチルアンモニウムカチオン、トリエチルメチルアンモニウムカチオン、プロピルトリメチルアンモニウムカチオン、ジエチル−２−メトキシエチルメチルアンモニウムカチオン、メチルトリオクチルアンモニウムカチオン、シクロヘキシルトリメチルアンモニウムカチオン、２−ヒドロキシエチルトリメチルアンモニウムカチオン、トリメチルフェニルアンモニウムカチオン、ベンジルトリメチルアンモニウムカチオン、ベンジルトリブチルアンモニウムカチオン、ベンジルトリエチルアンモニウムカチオン、ジメチルジステアリルアンモニウムカチオン、ジアリルジメチルアンモニウムカチオン、２−メトキシエトキシメチルトリメチルアンモニウムカチオン、テトラキス（ペンタフルオロエチル）アンモニウムカチオンなどの４級アンモニウムカチオン；
【００７１】
トリメチルアンモニウムカチオン、トリエチルアンモニウムカチオン、トリブチルアンモニウムカチオン、ジエチルメチルアンモニウムカチオン、ジメチルエチルアンモニウムカチオン、ジブチルメチルアンモニウムカチオン、４−アザ−１−アゾニアビシクロ［２．２．２］オクタンカチオンなどの３級アンモニウムカチオン；
ジメチルアンモニウムカチオン、ジエチルアンモニウムカチオン、ジブチルアンモニウムカチオンなどの２級アンモニウムカチオン；
メチルアンモニウムカチオン、エチルアンモニウムカチオン、ブチルアンモニウムカチオン、ヘキシルアンモニウムカチオン、オクチルアンモニウムカチオンなどの１級アンモニウムカチオン；
【００７２】
Ｎ−メトキシトリメチルアンモニウムカチオン、Ｎ−エトキシトリメチルアンモニウムカチオン、Ｎ−プロポキシトリメチルアンモニウムなどの有機アンモニウムカチオン；
１−プロピル−１−メチルピペリジニウムカチオン、１−（２−メトキシエチル）−１−メチルピペリジニウムカチオンなどのピペリジニウムカチオン；
１−プロピル−１−メチルピロリジニウムカチオン、１−ブチル−１−メチルピロリジニウムカチオン、１−ヘキシル−１−メチルピロリジニウムカチオン、１−オクチル−１−メチルピロリジニウムカチオンなどのピロリジニウムカチオン；
４−プロピル−４−メチルモルホリニウムカチオン、４−（２−メトキシエチル）−４−メチルモルホリニウムカチオンなどのモルホリニウムカチオン；
２−エチル−１，３，５−トリメチルピラゾリウムカチオン、２−プロピル−１，３，５−トリメチルピラゾリウムカチオン、２−ブチル−１，３，５−トリメチルピラゾリウムカチオン、２−ヘキシル−１，３，５−トリメチルピラゾリウムカチオンなどのピラゾリウムカチオン；
【００７３】
グアニジニウム、２−エチル−１，１，３，３−テトラメチルグアニジニウムカチオンなどのグアニジウムカチオン；
トリメチルスルホニウムカチオンなどのスルホニウムカチオン；
トリヘキシルテトラデシルホスホニウムカチオンなどのホスホニウムカチオン；
２−エチル−１，１，３，３−テトラメチルイソウロニウムカチオンなどのイソウロニウムカチオン；および
２−エチル−１，１，３，３−テトラメチルイソチオウロニウムカチオンなどのイソチオウロニウムカチオン；を挙げることができる。
【００７４】
これらのうち、オニウムカチオンは、電解質特性などを低下させる金属元素を含まないものであることが好ましい。具体的には、１，３−ジメチルイミダゾリウムカチオン、１−エチル−３−メチルイミダゾリウムカチオン、１−ブチル−３−メチルイミダゾリウムカチオン、１−ヘキシル−３−メチルイミダゾリウムカチオン、１−オクチル−３−メチルイミダゾリウムカチオン、１−アリル−３−エチルイミダゾリウムカチオン、１−アリル−３−ブチルイミダゾリウムカチオン、１，３−ジアリルイミダゾリウムカチオン、１−エチル−２，３−ジメチルイミダゾリウムカチオン、１−ブチル−２，３−ジメチルイミダゾリウムカチオン、１−ヘキシル−２，３−ジメチルイミダゾリウムカチオンなどのイミダゾリウムカチオン；プロピルトリメチルアンモニウムカチオン、ジエチル−２−メトキシエチルメチルアンモニウムカチオン、メチルトリオクチルアンモニウムカチオン、シクロヘキシルトリメチルアンモニウムカチオン、２−ヒドロキシエチルトリメチルアンモニウムカチオン、トリメチルアンモニウムカチオン、トリエチルアンモニウムカチオン、トリブチルアンモニウムカチオン、４−アザ−１−アゾニアビシクロ［２．２．２］オクタンカチオンなどの有機アンモニウムカチオンが好ましい。
【００７５】
化合物〔ＩＶ〕の具体例としては、ジ（フルオロスルホニル）イミドリチウム塩、Ｎ−（フルオロスルホニル）−Ｎ−（トリフルオロメチルスルホニル）イミドリチウム塩、Ｎ−（フルオロスルホニル）−Ｎ−（ペンタフルオロエチルスルホニル）イミドリチウム塩、Ｎ−（フルオロスルホニル）−Ｎ−（ペルフルオロ−ｎ−プロピルスルホニル）イミドリチウム塩；ジ（フルオロスルホニル）イミドカリウム塩、Ｎ−（フルオロスルホニル）−Ｎ−（トリフルオロメチルスルホニル）イミドカリウム塩、Ｎ−（フルオロスルホニル）−Ｎ−（ペンタフルオロエチルスルホニル）イミドカリウム塩、Ｎ−（フルオロスルホニル）−Ｎ−（ペルフルオロ−ｎ−プロピルスルホニル）イミドカリウム塩；ジ（フルオロスルホニル）イミドナトリウム塩、Ｎ−（フルオロスルホニル）−Ｎ−（トリフルオロメチルスルホニル）イミドナトリウム塩、Ｎ−（フルオロスルホニル）−Ｎ−（ペンタフルオロエチルスルホニル）イミドナトリウム塩、Ｎ−（フルオロスルホニル）−Ｎ−（ペルフルオロ−ｎ−プロピルスルホニル）イミドナトリウム塩；
【００７６】
ジ（フルオロスルホニル）イミド１，３−ジメチルイミダゾリウム塩、Ｎ−（フルオロスルホニル）−Ｎ−（トリフルオロメチルスルホニル）イミド１，３−ジメチルイミダゾリウム塩、Ｎ−（フルオロスルホニル）−Ｎ−（ペンタフルオロエチルスルホニル）イミド１，３−ジメチルイミダゾリウム塩、Ｎ−（フルオロスルホニル）−Ｎ−（ペルフルオロ−ｎ−プロピルスルホニル）イミド１，３−ジメチルイミダゾリウム塩；ジ（フルオロスルホニル）イミド１−エチル−３−メチルイミダゾリウム塩、Ｎ−（フルオロスルホニル）−Ｎ−（トリフルオロメチルスルホニル）イミド１−エチル−３−メチルイミダゾリウム塩、Ｎ−（フルオロスルホニル）−Ｎ−（ペンタフルオロエチルスルホニル）イミド１−エチル−３−メチルイミダゾリウム塩、Ｎ−（フルオロスルホニル）−Ｎ−（ペルフルオロ−ｎ−プロピルスルホニル）イミド１−エチル−３−メチルイミダゾリウム塩；ジ（フルオロスルホニル）イミド１−ブチル−３−メチルイミダゾリウム塩、Ｎ−（フルオロスルホニル）−Ｎ−（トリフルオロメチルスルホニル）イミド１−ブチル−３−メチルイミダゾリウム塩、Ｎ−（フルオロスルホニル）−Ｎ−（ペンタフルオロエチルスルホニル）イミド１−ブチル−３−メチルイミダゾリウム塩、Ｎ−（フルオロスルホニル）−Ｎ−（ペルフルオロ−ｎ−プロピルスルホニル）イミド１−ブチル−３−メチルイミダゾリウム塩；ジ（フルオロスルホニル）イミド１−ヘキシル−３−メチルイミダゾリウム塩、Ｎ−（フルオロスルホニル）−Ｎ−（トリフルオロメチルスルホニル）イミド１−ヘキシル−３−メチルイミダゾリウム塩、Ｎ−（フルオロスルホニル）−Ｎ−（ペンタフルオロエチルスルホニル）イミド１−ヘキシル−３−メチルイミダゾリウム塩、Ｎ−（フルオロスルホニル）−Ｎ−（ペルフルオロ−ｎ−プロピルスルホニル）イミド１−ヘキシル−３−メチルイミダゾリウム塩；
【００７７】
ジ（フルオロスルホニル）イミド１−オクチル−３−メチルイミダゾリウム塩、Ｎ−（フルオロスルホニル）−Ｎ−（トリフルオロメチルスルホニル）イミド１−オクチル−３−メチルイミダゾリウム塩、Ｎ−（フルオロスルホニル）−Ｎ−（ペンタフルオロエチルスルホニル）イミド１−オクチル−３−メチルイミダゾリウム塩、Ｎ−（フルオロスルホニル）−Ｎ−（ペルフルオロ−ｎ−プロピルスルホニル）イミド１−オクチル−３−メチルイミダゾリウム塩；ジ（フルオロスルホニル）イミド１−アリル−３−エチルイミダゾリウム塩、Ｎ−（フルオロスルホニル）−Ｎ−（トリフルオロメチルスルホニル）イミド１−アリル−３−エチルイミダゾリウム塩、Ｎ−（フルオロスルホニル）−Ｎ−（ペンタフルオロエチルスルホニル）イミド１−アリル−３−エチルイミダゾリウム塩、Ｎ−（フルオロスルホニル）−Ｎ−（ペルフルオロ−ｎ−プロピルスルホニル）イミド１−アリル−３−エチルイミダゾリウム塩；
【００７８】
ジ（フルオロスルホニル）イミド１−アリル−３−ブチルイミダゾリウム塩、Ｎ−（フルオロスルホニル）−Ｎ−（トリフルオロメチルスルホニル）イミド１−アリル−３−ブチルイミダゾリウム塩、Ｎ−（フルオロスルホニル）−Ｎ−（ペンタフルオロエチルスルホニル）イミド１−アリル−３−ブチルイミダゾリウム塩、Ｎ−（フルオロスルホニル）−Ｎ−（ペルフルオロ−ｎ−プロピルスルホニル）イミド１−アリル−３−ブチルイミダゾリウム塩；ジ（フルオロスルホニル）イミド１，３−ジアリルイミダゾリウム塩、Ｎ−（フルオロスルホニル）−Ｎ−（トリフルオロメチルスルホニル）イミド１，３−ジアリルイミダゾリウム塩、Ｎ−（フルオロスルホニル）−Ｎ−（ペンタフルオロエチルスルホニル）イミド１，３−ジアリルイミダゾリウム塩、Ｎ−（フルオロスルホニル）−Ｎ−（ペルフルオロ−ｎ−プロピルスルホニル）イミド１，３−ジアリルイミダゾリウム塩；
ジ（フルオロスルホニル）イミド１−エチル−２，３−ジメチルイミダゾリウム塩、Ｎ−（フルオロスルホニル）−Ｎ−（トリフルオロメチルスルホニル）イミド１−エチル−２，３−ジメチルイミダゾリウム塩、Ｎ−（フルオロスルホニル）−Ｎ−（ペンタフルオロエチルスルホニル）イミド１−エチル−２，３−ジメチルイミダゾリウム塩、Ｎ−（フルオロスルホニル）−Ｎ−（ペルフルオロ−ｎ−プロピルスルホニル）イミド１−エチル−２，３−ジメチルイミダゾリウム塩；
【００７９】
ジ（フルオロスルホニル）イミド１−ブチル−２，３−ジメチルイミダゾリウム塩、Ｎ−（フルオロスルホニル）−Ｎ−（トリフルオロメチルスルホニル）イミド１−ブチル−２，３−ジメチルイミダゾリウム塩、Ｎ−（フルオロスルホニル）−Ｎ−（ペンタフルオロエチルスルホニル）イミド１−ブチル−２，３−ジメチルイミダゾリウム塩、Ｎ−（フルオロスルホニル）−Ｎ−（ペルフルオロ−ｎ−プロピルスルホニル）イミド１−ブチル−２，３−ジメチルイミダゾリウム塩；ジ（フルオロスルホニル）イミド１−ヘキシル−２，３−ジメチルイミダゾリウム塩、Ｎ−（フルオロスルホニル）−Ｎ−（トリフルオロメチルスルホニル）イミド１−ヘキシル−２，３−ジメチルイミダゾリウム塩、Ｎ−（フルオロスルホニル）−Ｎ−（ペンタフルオロエチルスルホニル）イミド１−ヘキシル−２，３−ジメチルイミダゾリウム塩、Ｎ−（フルオロスルホニル）−Ｎ−（ペルフルオロ−ｎ−プロピルスルホニル）イミド１−ヘキシル−２，３−ジメチルイミダゾリウム塩；
【００８０】
ジ（フルオロスルホニル）イミド１−ブチルピリジニウム塩、Ｎ−（フルオロスルホニル）−Ｎ−（トリフルオロメチルスルホニル）イミド１−ブチルピリジニウム塩、Ｎ−（フルオロスルホニル）−Ｎ−（ペンタフルオロエチルスルホニル）イミド１−ブチルピリジニウム塩、Ｎ−（フルオロスルホニル）−Ｎ−（ペルフルオロ−ｎ−プロピルスルホニル）イミド１−ブチルピリジニウム塩；    ジ（フルオロスルホニル）イミド１−ヘキシルピリジニウム塩、Ｎ−（フルオロスルホニル）−Ｎ−（トリフルオロメチルスルホニル）イミド１−ヘキシルピリジニウム塩、Ｎ−（フルオロスルホニル）−Ｎ−（ペンタフルオロエチルスルホニル）イミド１−ヘキシルピリジニウム塩、Ｎ−（フルオロスルホニル）−Ｎ−（ペルフルオロ−ｎ−プロピルスルホニル）イミド１−ヘキシルピリジニウム塩；
ジ（フルオロスルホニル）イミド１−オクチルピリジニウム塩、Ｎ−（フルオロスルホニル）−Ｎ−（トリフルオロメチルスルホニル）イミド１−オクチルピリジニウム塩、Ｎ−（フルオロスルホニル）−Ｎ−（ペンタフルオロエチルスルホニル）イミド１−オクチルピリジニウム塩、Ｎ−（フルオロスルホニル）−Ｎ−（ペルフルオロ−ｎ−プロピルスルホニル）イミド１−オクチルピリジニウム塩；    ジ（フルオロスルホニル）イミド１−エチル−３−メチルピリジニウム塩、Ｎ−（フルオロスルホニル）−Ｎ−（トリフルオロメチルスルホニル）イミド１−エチル−３−メチルピリジニウム塩、Ｎ−（フルオロスルホニル）−Ｎ−（ペンタフルオロエチルスルホニル）イミド１−エチル−３−メチルピリジニウム塩、Ｎ−（フルオロスルホニル）−Ｎ−（ペルフルオロ−ｎ−プロピルスルホニル）イミド１−エチル−３−メチルピリジニウム塩；
【００８１】
ジ（フルオロスルホニル）イミド１−ブチル−３−メチルピリジニウム塩、Ｎ−（フルオロスルホニル）−Ｎ−（トリフルオロメチルスルホニル）イミド１−ブチル−３−メチルピリジニウム塩、Ｎ−（フルオロスルホニル）−Ｎ−（ペンタフルオロエチルスルホニル）イミド１−ブチル−３−メチルピリジニウム塩、Ｎ−（フルオロスルホニル）−Ｎ−（ペルフルオロ−ｎ−プロピルスルホニル）イミド１−ブチル−３−メチルピリジニウム塩；ジ（フルオロスルホニル）イミド１−ブチル−４−メチルピリジニウム塩、Ｎ−（フルオロスルホニル）−Ｎ−（トリフルオロメチルスルホニル）イミド１−ブチル−４−メチルピリジニウム塩、Ｎ−（フルオロスルホニル）−Ｎ−（ペンタフルオロエチルスルホニル）イミド１−ブチル−４−メチルピリジニウム塩、Ｎ−（フルオロスルホニル）−Ｎ−（ペルフルオロ−ｎ−プロピルスルホニル）イミド１−ブチル−４−メチルピリジニウム塩；
【００８２】
ジ（フルオロスルホニル）イミドジエチル−２−メトキシエチルメチルアンモニウム塩、Ｎ−（フルオロスルホニル）−Ｎ−（トリフルオロメチルスルホニル）イミドジエチル−２−メトキシエチルメチルアンモニウム塩、Ｎ−（フルオロスルホニル）−Ｎ−（ペンタフルオロエチルスルホニル）イミドジエチル−２−メトキシエチルメチルアンモニウム塩、Ｎ−（フルオロスルホニル）−Ｎ−（ペルフルオロ−ｎ−プロピルスルホニル）イミドジエチル−２−メトキシエチルメチルアンモニウム塩；    ジ（フルオロスルホニル）イミドメチルトリオクチルアンモニウム塩、Ｎ−（フルオロスルホニル）−Ｎ−（トリフルオロメチルスルホニル）イミドメチルトリオクチルアンモニウム塩、Ｎ−（フルオロスルホニル）−Ｎ−（ペンタフルオロエチルスルホニル）イミドメチルトリオクチルアンモニウム塩、Ｎ−（フルオロスルホニル）−Ｎ−（ペルフルオロ−ｎ−プロピルスルホニル）イミドメチルトリオクチルアンモニウム塩；ジ（フルオロスルホニル）イミドシクロヘキシルトリメチルアンモニウム塩、Ｎ−（フルオロスルホニル）−Ｎ−（トリフルオロメチルスルホニル）イミドシクロヘキシルトリメチルアンモニウム塩、Ｎ−（フルオロスルホニル）−Ｎ−（ペンタフルオロエチルスルホニル）イミドシクロヘキシルトリメチルアンモニウム塩、Ｎ−（フルオロスルホニル）−Ｎ−（ペルフルオロ−ｎ−プロピルスルホニル）イミドシクロヘキシルトリメチルアンモニウム塩；
【００８３】
ジ（フルオロスルホニル）イミドトリメチルアンモニウム塩、Ｎ−（フルオロスルホニル）−Ｎ−（トリフルオロメチルスルホニル）イミドトリメチルアンモニウム塩、Ｎ−（フルオロスルホニル）−Ｎ−（ペンタフルオロエチルスルホニル）イミドトリメチルアンモニウム塩、Ｎ−（フルオロスルホニル）−Ｎ−（ペルフルオロ−ｎ−プロピルスルホニル）イミドトリメチルアンモニウム塩；ジ（フルオロスルホニル）イミドトリエチルアンモニウム塩、Ｎ−（フルオロスルホニル）−Ｎ−（トリフルオロメチルスルホニル）イミドトリエチルアンモニウム塩、Ｎ−（フルオロスルホニル）−Ｎ−（ペンタフルオロエチルスルホニル）イミドトリエチルアンモニウム塩、Ｎ−（フルオロスルホニル）−Ｎ−（ペルフルオロ−ｎ−プロピルスルホニル）イミドトリエチルアンモニウム塩；ジ（フルオロスルホニル）イミドトリブチルアンモニウム塩、Ｎ−（フルオロスルホニル）−Ｎ−（トリフルオロメチルスルホニル）イミドトリブチルアンモニウム塩、Ｎ−（フルオロスルホニル）−Ｎ−（ペンタフルオロエチルスルホニル）イミドトリブチルアンモニウム塩、Ｎ−（フルオロスルホニル）−Ｎ−（ペルフルオロ−ｎ−プロピルスルホニル）イミドトリブチルアンモニウム塩；ジ（フルオロスルホニル）イミド４−アザ−１−アゾニアビシクロ［２．２．２］オクタン塩、Ｎ−（フルオロスルホニル）−Ｎ−（トリフルオロメチルスルホニル）イミド４−アザ−１−アゾニアビシクロ［２．２．２］オクタン塩、Ｎ−（フルオロスルホニル）−Ｎ−（ペンタフルオロエチルスルホニル）イミド４−アザ−１−アゾニアビシクロ［２．２．２］オクタン塩、Ｎ−（フルオロスルホニル）−Ｎ−（ペルフルオロ−ｎ−プロピルスルホニル）イミド４−アザ−１−アゾニアビシクロ［２．２．２］オクタン塩；
【００８４】
ジ（フルオロスルホニル）イミド１−プロピル−１−メチルピペリジニウム塩、Ｎ−（フルオロスルホニル）−Ｎ−（トリフルオロメチルスルホニル）イミド１−プロピル−１−メチルピペリジニウム塩、Ｎ−（フルオロスルホニル）−Ｎ−（ペンタフルオロエチルスルホニル）イミド１−プロピル−１−メチルピペリジニウム塩、Ｎ−（フルオロスルホニル）−Ｎ−（ペルフルオロ−ｎ−プロピルスルホニル）イミド１−プロピル−１−メチルピペリジニウム塩；ジ（フルオロスルホニル）イミド１−プロピル−１−メチルピロリジニウム塩、Ｎ−（フルオロスルホニル）−Ｎ−（トリフルオロメチルスルホニル）イミド１−プロピル−１−メチルピロリジニウム塩、Ｎ−（フルオロスルホニル）−Ｎ−（ペンタフルオロエチルスルホニル）イミド１−プロピル−１−メチルピロリジニウム塩、Ｎ−（フルオロスルホニル）−Ｎ−（ペルフルオロ−ｎ−プロピルスルホニル）イミド１−プロピル−１−メチルピロリジニウム塩や、ジ（フルオロスルホニル）イミド１−ブチル−１−メチルピロリジニウム塩、Ｎ−（フルオロスルホニル）−Ｎ−（トリフルオロメチルスルホニル）イミド１−ブチル−１−メチルピロリジニウム塩、Ｎ−（フルオロスルホニル）−Ｎ−（ペンタフルオロエチルスルホニル）イミド  １−ブチル−１−メチルピロリジニウム塩、Ｎ−（フルオロスルホニル）−Ｎ−（ペルフルオロ−ｎ−プロピルスルホニル）イミド１−ブチル−１−メチルピロリジニウム塩；
【００８５】
ジ（フルオロスルホニル）イミド４−プロピル−４−メチルモルホリニウム塩、Ｎ−（フルオロスルホニル）−Ｎ−（トリフルオロメチルスルホニル）イミド４−プロピル−４−メチルモルホリニウム塩、Ｎ−（フルオロスルホニル）−Ｎ−（ペンタフルオロエチルスルホニル）イミド４−プロピル−４−メチルモルホリニウム塩、Ｎ−（フルオロスルホニル）−Ｎ−（ペルフルオロ−ｎ−プロピルスルホニル）イミド４−プロピル−４−メチルモルホリニウム塩；ジ（フルオロスルホニル）イミド２−ブチル−１，３，５−トリメチルピラゾリウム塩、Ｎ−（フルオロスルホニル）−Ｎ−（トリフルオロメチルスルホニル）イミド２−ブチル−１，３，５−トリメチルピラゾリウム塩、Ｎ−（フルオロスルホニル）−Ｎ−（ペンタフルオロエチルスルホニル）イミド２−ブチル−１，３，５−トリメチルピラゾリウム塩、Ｎ−（フルオロスルホニル）−Ｎ−（ペルフルオロ−ｎ−プロピルスルホニル）イミド２−ブチル−１，３，５−トリメチルピラゾリウム塩；
【００８６】
ジ（フルオロスルホニル）イミド２−エチル−１，１，３，３−テトラメチルグアニジニウム塩、Ｎ−（フルオロスルホニル）−Ｎ−（トリフルオロメチルスルホニル）イミド  ２−エチル−１，１，３，３−テトラメチルグアニジニウム塩、Ｎ−（フルオロスルホニル）−Ｎ−（ペンタフルオロエチルスルホニル）イミド２−エチル−１，１，３，３−テトラメチルグアニジニウム塩、Ｎ−（フルオロスルホニル）−Ｎ−（ペルフルオロ−ｎ−プロピルスルホニル）イミド２−エチル−１，１，３，３−テトラメチルグアニジニウム塩；ジ（フルオロスルホニル）イミドトリメチルスルホニウム塩、Ｎ−（フルオロスルホニル）−Ｎ−（トリフルオロメチルスルホニル）イミドトリメチルスルホニウム塩、Ｎ−（フルオロスルホニル）−Ｎ−（ペンタフルオロエチルスルホニル）イミドトリメチルスルホニウム塩、Ｎ−（フルオロスルホニル）−Ｎ−（ペルフルオロ−ｎ−プロピルスルホニル）イミドトリメチルスルホニウム塩；ジ（フルオロスルホニル）イミドトリヘキシルテトラデシルホスホニウム塩、Ｎ−（フルオロスルホニル）−Ｎ−（トリフルオロメチルスルホニル）イミドトリヘキシルテトラデシルホスホニウム塩、Ｎ−（フルオロスルホニル）−Ｎ−（ペンタフルオロエチルスルホニル）イミドトリヘキシルテトラデシルホスホニウム塩、Ｎ−（フルオロスルホニル）−Ｎ−（ペルフルオロ−ｎ−プロピルスルホニル）イミドトリヘキシルテトラデシルホスホニウム塩；
【００８７】
ジ（フルオロスルホニル）イミド２−エチル−１，１，３，３−テトラメチルイソウロニウム塩、Ｎ−（フルオロスルホニル）−Ｎ−（トリフルオロメチルスルホニル）イミド２−エチル−１，１，３，３−テトラメチルイソウロニウム塩、Ｎ−（フルオロスルホニル）−Ｎ−（ペンタフルオロエチルスルホニル）イミド２−エチル−１，１，３，３−テトラメチルイソウロニウム塩、Ｎ−（フルオロスルホニル）−Ｎ−（ペルフルオロ−ｎ−プロピルスルホニル）イミド２−エチル−１，１，３，３−テトラメチルイソウロニウム塩；ジ（フルオロスルホニル）イミド２−エチル−１，１，３，３−テトラメチルイソチオウロニウム塩、Ｎ−（フルオロスルホニル）−Ｎ−（トリフルオロメチルスルホニル）イミド２−エチル−１，１，３，３−テトラメチルイソチオウロニウム塩、Ｎ−（フルオロスルホニル）−Ｎ−（ペンタフルオロエチルスルホニル）イミド２−エチル−１，１，３，３−テトラメチルイソチオウロニウム塩、Ｎ−（フルオロスルホニル）−Ｎ−（ペルフルオロ−ｎ−プロピルスルホニル）イミド２−エチル−１，１，３，３−テトラメチルイソチオウロニウム塩を挙げることができる。
【００８８】
本発明の製造方法に従って得られる化合物〔ＩＶ〕は、電解質特性などを低下させる金属不純物の混入量が従来法で得られるものに比べて少ないので、一次電池、リチウムイオン二次電池などの二次電池、電解コンデンサ、電気二重層キャパシタ、燃料電池、太陽電池、エレクトロクロミック素子などの電気化学デバイスを構成するイオン伝導体の材料として好適に用いることができる。
【実施例】
【００８９】
以下、実施例を挙げて本発明をより具体的に説明する。なお、本発明は以下の実施例によって制限を受けるものではなく、本発明の趣旨に適合し得る範囲で適宜に変更を加えて実施することが勿論可能であり、それらはいずれも本発明の技術的範囲に包含される。
【００９０】
合成例１
（ジ（クロロスルホニル）イミドの合成）
攪拌器、温度計および還流管を取り付けた５００ｍｌの反応容器に、クロロスルホン酸（ＣｌＳＯ３Ｈ）１２３．９ｇ（１．１０ｍｏｌ）、クロロスルホニルイソシアネート９８．１ｇ（０．７０ｍｏｌ）を仕込んだ。この混合液を撹拌下で２．５時間かけて１３０℃まで昇温し、同温度で９時間反応させた。反応終了後、減圧蒸留を行って９８．５℃〜１０１℃／４．２ｔｏｒｒの留分を分取した。ジ（クロロスルホニル）イミドが無色透明な液状物として７７．９ｇ（０．３６ｍｏｌ）得られた。
【００９１】
実施例１
（ジ（フルオロスルホニル）イミドアンモニウム塩の合成）
フッ素樹脂製反応容器に、合成例１で得られたジ（クロロスルホニル）イミド１．０７ｇ（５．０ｍｍｏｌ）を仕込んだ。これにアセトニトリル１０ｍｌおよびＮＨ４Ｆ０．８９ｇ（２４．０ｍｍｏｌ）を添加し、８０〜８４℃で４時間還流して反応させた。反応終了後、室温に冷却し、不溶物を濾過し、アセトニトリル１０ｍｌで洗浄した。次いで、溶媒を減圧下で留去した。得られた物質を１９Ｆ−ＮＭＲで定量分析したところ、ジ（フルオロスルホニル）イミドアンモニウム塩０．９５ｇ（４．８ｍｍｏｌ）を含有していることを確認した。
【００９２】
実施例２
（ジ（フルオロスルホニル）イミドアンモニウム塩の合成）
フッ素樹脂製反応容器に、合成例１で得られたジ（クロロスルホニル）イミド１．０７ｇ（５．０ｍｍｏｌ）を仕込んだ。これにアセトニトリル１０ｍｌおよびＮＨ４Ｆ  ＨＦ１．３７ｇ（２４．０ｍｍｏｌ）を添加し、８０〜８４℃で４時間還流して反応させた。反応終了後、室温に冷却し、不溶物を濾過し、アセトニトリル１０ｍｌで洗浄した。次いで、溶媒を減圧下で留去した。得られた物質を１９Ｆ−ＮＭＲで定量分析したところ、ジ（フルオロスルホニル）イミドアンモニウム塩０．９４ｇ（４．８ｍｍｏｌ）を含有していることを確認した。
【００９３】
実施例３
（ジ（フルオロスルホニル）イミドカリウム塩の合成）
反応容器に、ジ（フルオロスルホニル）イミドアンモニウム塩１．９８ｇ（１０．０ｍｍｏｌ）、酢酸ブチル１０ｍｌ、および水酸化カリウム１．４０ｇ（２５．０ｍｍｏｌ）の２０％水溶液を仕込み、６５ｔｏｒｒ、３７℃で１時間還流した。反応液を２５℃に冷却した。その後、分液し、水相を酢酸ブチル１０ｍｌで３回抽出した。各抽出操作において得られた有機相を混ぜ合わせ、減圧下で溶媒を留去した。ジ（フルオロスルホニル）イミドカリウム塩１．９３ｇが得られた。陽イオンクロマトで定量分析した結果、生成物のすべては、カリウム塩であり、アンモニウムイオンを含まないものであった。
【００９４】
実施例４
（ジ（フルオロスルホニル）イミドリチウム塩の合成）
ジ（フルオロスルホニル）イミドアンモニウム塩３．８ｇ（１８．９ｍｍｏｌ）に、酢酸ブチル３８ｍｌ、水酸化リチウム・１水和物２．４ｇ（５６．７ｍｍｏｌ）および水１４．３ｍｌを添加し、７５ｔｏｒｒ、４０℃で１時間加熱還流した。反応液を２５℃に冷却した。その後、分液し、水相を酢酸ブチル１９ｍｌで３回抽出した。各抽出操作において得られた有機相を混ぜ合わせ、水１．５ｍｌで洗浄した。その後、減圧下で溶媒を留去した。ジ（フルオロスルホニル）イミドリチウム塩３．４ｇが得られた。陽イオンクロマトで定量分析した結果、生成物のすべてがリチウム塩であり、アンモニウムイオンを含まないものであった。
【００９５】
実施例５
（ジ（フルオロスルホニル）イミドナトリウム塩の合成）
ジ（フルオロスルホニル）イミドアンモニウム塩１５．８ｇ（７９．８ｍｍｏｌ）に、酢酸ブチル１６０ｍｌ、および水酸化ナトリウム４０．０ｇ（２００．０ｍｍｏｌ）の２０％水溶液を添加し、６５ｔｏｒｒ、３７℃で１時間加熱還流した。反応液を２５℃に冷却した。その後、分液し、水相を酢酸ブチル８０ｍｌで３回抽出した。各抽出操作において得られた有機相を混ぜ合わせ、減圧下で溶媒を留去した。これに塩化メチレン８０ｍｌを添加し、室温で１５分間撹拌した。その後、結晶を濾別した。得られた結晶を塩化メチレン８０ｍｌで洗浄し、室温で減圧乾燥させた。ジ（フルオロスルホニル）イミドナトリウム塩１３．４ｇが得られた。陽イオンクロマトで定量分析した結果、生成物のすべてがナトリウム塩であり、アンモニウムイオンを含まないものであった。
【産業上の利用可能性】
【００９６】
本発明によれば、フルオロスルホニルイミドアンモニウム塩を工業的に効率よく製造することができる。また、このようにして得られたフルオロスルホニルイミドアンモニウム塩をカチオン交換反応させることによって電解質特性などを低下させる金属不純物を含まない他のフルオロスルホニルイミド塩を製造することができる。